(57)【要約】  ナノ粒子先駆物質構造、ナノ粒子構造、及び、複合材料はポリマー中にナノ粒子構造を含み、複合材料を形成する。ナノ粒子構造は、複合材料のポリマーの部分と非共有結合を形成することができる化学結合部分を有する。【特許請求の範囲】
【請求項１】
金属酸化物系重合体の芯とその芯から伸長する有機化合物を含むナノ粒子であって、ただし、該芯の該金属酸化物系重合体は、ゾル−ゲル方法を用いて形成され、
該有機化合物は、ポリマーと非共有結合することが可能である部分を有する、ナノ粒子。
【請求項２】
該芯の珪素酸化物系重合体は、該ゾル−ゲル方法において、式（Ｒ１Ｏ）ｗＳｉ（Ｒ２−Ａ−Ｒ）ｚのナノ粒子先駆物質構造と式Ｓｉ（ＯＲ３）４の少なくとも１つのシリコンアルコキシド（ただし、Ａは、該ポリマーと非共有結合することが可能な部分であり、Ｒ、Ｒ１、Ｒ２、及びＲ３は、それぞれ、独立に有機基であり、ｗ及びｚは、それぞれ、独立に１〜３である。）を用いて形成される、請求項１に記載のナノ粒子。
【請求項３】
Ａは、ウレタン基である、請求項２に記載のナノ粒子。
【請求項４】
各Ｒ、Ｒ１、及びＲ３は、独立に、（Ｃ１〜Ｃ８）アルキル基であり、Ｒ２は、（Ｃ１〜Ｃ１８）アルキレン基である、請求項１〜３のいずれか１項に記載のナノ粒子。
【請求項５】
式（Ｒ１Ｏ）ｗＳｉ（Ｒ２−Ａ−Ｒ）ｚ（式中、Ｒ、Ｒ１、及びＲ２は、それぞれ、独立に有機基であり、ｗ及びｚは、それぞれ、独立に１〜３である。）の化合物を含む、ナノ粒子先駆物質構造。
【請求項６】
各Ｒ及びＲ１は、独立に、（Ｃ１〜Ｃ１８）アルキル基であり、Ｒ２は、（Ｃ１〜Ｃ１８）アルキレン基である、請求項５に記載のナノ粒子先駆物質構造。
【請求項７】
式［（Ｓｉ−Ｏ）ｎ−（Ｓｉ−Ｏ）ｍ］ｐ−（Ｒ２−Ａ−Ｒ）ｒ（式中、Ａは、ポリマーと非共有結合することが可能な部分であり、Ｒ及びＲ２は、それぞれ、独立に有機基であり；ｎ、ｍ、及びｐは、それぞれ、独立に重合体範囲にあり；ｒは、ｎの少なくとも２５パーセントである。）の化合物を含むナノ粒子構造。
【請求項８】
該ナノ粒子構造は、ゾル−ゲル方法において、式（Ｒ１Ｏ）ｗＳｉ（Ｒ２−Ａ−Ｒ）ｚのナノ粒子先駆物質構造と式Ｓｉ（ＯＲ３）４の少なくとも１つのシリコンアルコキシド（ただし、Ａは、該ポリマーと非共有結合することが可能な部分であり、Ｒ、Ｒ１、Ｒ２、及びＲ３は、それぞれ、独立に有機基であり、ｗ及びｚは、それぞれ、独立に１〜３である。）とから誘導される、請求項７に記載のナノ粒子構造。
【請求項９】
［（Ｓｉ−Ｏ）ｎ−（Ｓｉ−Ｏ）ｍ］ｐは、それから基（Ｒ２−Ａ−Ｒ）ｒが伸長するナノ粒子を形成する珪素酸化物系重合体である、請求項７又は８に記載のナノ粒子構造。
【請求項１０】
該ナノ粒子の該珪素酸化物系重合体は、ゾル−ゲル方法を用いて形成される、請求項７〜９のいずれか１項に記載のナノ粒子構造。
【請求項１１】
Ａは、ウレタン基である、請求項７〜１０のいずれか１項に記載のナノ粒子構造。
【請求項１２】
Ｒは、（Ｃ１〜Ｃ８）アルキル基であり、Ｒ２は、（Ｃ１〜Ｃ１８）アルキレン基である、請求項７〜１１に記載のナノ粒子構造。
【請求項１３】
非共有結合基を有するポリマー、及び、
該ポリマーに分散されたナノ粒子を含み、ただし、該ナノ粒子は、その芯から伸長する有機化合物を有する珪素酸化物系重合体の芯を含み、該芯の該珪素酸化物系重合体は、ゾル−ゲル方法を用いて形成され、
該有機化合物は、該ポリマーの該非共有結合基と非共有結合することが可能な部分を有する、複合材料。
【請求項１４】
該芯の該珪素酸化物系重合体は、該ゾル−ゲル方法において、式（Ｒ１Ｏ）ｗＳｉ（Ｒ２−Ａ−Ｒ）ｚのナノ粒子先駆物質構造と式Ｓｉ（ＯＲ３）４の少なくとも１つのシリコンアルコキシド（ただし、Ａは、該ポリマーと非共有結合することが可能な部分であり、Ｒ、Ｒ１、Ｒ２、及びＲ３は、それぞれ、独立に有機基であり、ｗ及びｚは、それぞれ、独立に１〜３である。）を用いて形成される、請求項１３に記載の複合材料。
【請求項１５】
Ａは、ウレタン基である、請求項１３又は１４に記載の複合材料。
【請求項１６】
各Ｒ、Ｒ１、及びＲ３は、独立に、（Ｃ１〜Ｃ８）アルキル基であり、Ｒ２は、（Ｃ１〜Ｃ１８）アルキレン基である、請求項１３〜１５のいずれか１項に記載の複合材料。
【請求項１７】
式ＲＯＨ（式中、Ｒは有機基である。）の少なくとも１つのアルコールを用意し、
非共有結合基を有するポリマーを該少なくとも１つのアルコールに溶解し、
式（Ｒ１Ｏ）ｗＳｉ（Ｒ２−Ｎ＝Ｃ＝Ｏ）ｚ（式中、Ｒ１、Ｒ２は、それぞれ、独立に有機基であり、ｗ及びｚは、それぞれ、独立に１〜３である。）の少なくとも１つの珪素含有化合物を用意し、
該少なくとも１つの珪素含有化合物を該少なくとも１つのアルコールと反応させて、式（Ｒ１Ｏ）ｗＳｉ（Ｒ２−（ＮＨ）−（Ｃ＝Ｏ）−Ｏ−Ｒ）ｚのナノ粒子先駆物質構造を形成し、
式Ｓｉ（ＯＲ３）４（式中、Ｒ３は、有機基である。）の少なくとも１つのシリコンアルコキシドを用意し、
式Ｓｉ（ＯＲ３）ｎの少なくとも１つのシリコンアルコキシドを式（Ｒ１Ｏ）ｗＳｉ（Ｒ２−Ａ−Ｒ）ｚのナノ粒子先駆物質構造と反応させて、架橋珪素酸化物の芯を有し、その芯に基（Ｒ２−Ａ−Ｒ）ｚが共有結合しているナノ粒子構造（ただし、Ａは、該ポリマーの該非共有結合基と非共有結合することが可能な部分である。）を形成して、該ナノ粒子構造を該ポリマーに分散することを含む、複合材料を形成する方法。
【請求項１８】
各Ｒ、Ｒ１、及びＲ３は、独立に、（Ｃ１〜Ｃ８）アルキル基であり、Ｒ２は、（Ｃ１〜Ｃ１８）アルキレン基である、請求項１７に記載の方法。
【請求項１９】
Ａは、ウレタン基である、請求項１７又は１８に記載の方法。
【請求項２０】
架橋金属酸化物の該芯は、ゾル−ゲル方法を用いて形成される、請求項１７〜１９のいずれか１項に記載の方法。
【発明の詳細な説明】
【技術分野】
【０００１】
本発明は、ポリマーの部分と非共有結合を形成することができる化学結合部分を有するナノ粒子を含む複合材料に関する。そのような複合材料は、医療装置において生体適合材料として有用である。
【背景技術】
【０００２】
生体適合材料研究は、材料科学の多くの領域を含む。材料科学の領域は、一般的に、生体適合材料の予定された応用に依存する。例えば、金属及び金属合金は、整形外科、歯科学、及び他の耐力用途において使用され、セラミックスは、その化学的に不活性な性質またはその高い対生体作用のために、使用され、ポリマーは、柔組織置換に使用され、多くの他の非構造用途に使用される。
【０００３】
それらの用途にかかわらず、生体適合材料は、大抵、用途特定機械特性とその体への生物学的効果の均衡を維持することが必要とされる。そこで、生体適合材料は、大抵、生物学的活性（または不活性）、機械的強度、化学的耐久性等のような特性の範囲を表すことが必要とされる。生体適合材料設計のこれらの側面は、生体適合材料の所定の場所及び／又は付与への好結果の適用に重要である。複合技術の使用は、生物医学材料研究者が、多数の人の生活の質を改良する見込みを提供する広範囲の新規な生体複合材料を開発することを可能にした。
【０００４】
特定の例において、ポリマーの耐久性及び表面特性（例えば、耐磨耗性）の改良の目的のために、セラミック及び／又は金属ナノ粒子をポリマー基材に組み込む試みがなされた。しかし、セラミック及び／又は金属ナノ粒子は、加工されるかまたは基礎ポリマー材料に混合されるときに、団塊状に集まるまたは凝集する傾向がある。この課題に好適な解決が所望される。
【発明の開示】
【０００５】
本開示は、ナノ粒子先駆物質、ナノ粒子構造、及び、ナノ粒子構造をポリマー中に含む複合材料を提供し、複合材料は、医療装置においての使用に好適であることが可能である。ポリマー及び本開示のナノ粒子構造を有する複合材料は、本開示のナノ粒子構造を有しないポリマーに対して、圧縮強さ、直径引張強さ、曲げ強さ、破壊靱性、破壊抵抗、硬度、耐摩耗性（例えば、圧縮強さ及び直径引張強さによって識別される）、耐久性、熱膨張、可視不透明度、Ｘ線不透明度、衝撃強さ、化学的耐久性、導電率、生体適合性、モジュラス、保存寿命、患者快適性、使用容易性、及び、構造的団結性を含む、医療装置使用に重要な多くの特性についてすぐれた特性を表す。
【０００６】
ナノ粒子構造のポリマーへの添加は、本開示のナノ粒子構造を有しないポリマーに対して、好ましい水準の複合材料加工についての粘度及び完成品の耐久性についての強さを提供する。本開示のナノ粒子構造は、また、ポリマーを有するかまたは有しない塊状物質及び／又は被覆剤として使用可能である。
【０００７】
ここで使用されるように、「複合材料」とは、少なくとも部分的に、本開示のナノ粒子構造と、任意の所望の充填剤及び／又は補助剤とを含有するポリマーをいう。ポリマーとナノ粒子構造は、それぞれ、ここで論じられるように、複合材料の構成要素が分散されることを許容する非共有結合を形成可能な化学結合部分を含む。本開示の複合材料は、ここで論じられることになるように、多成分または１成分組成であることが可能である。
【０００８】
ここで使用されるように、「分散」は、本開示のナノ粒子構造を一様にポリマー全体に混合して混合物を形成するために使用される方法または手法として定義可能である。ここで使用される「混合物」は、互いに固定比率をもたず、混じりあうが、別個の存在を保持すると考えられる２以上の成分により形成された状態として定義可能である。ここで使用されるように、「混合」することは、本開示のナノ粒子先駆物質及び／又はナノ粒子構造を一様にポリマー全体に分配するために使用される工程、操作、または手法として定義可能である。言い換えると、混合は、混合物の不均一性を減少する。そのような工程及び／又は手法の例は、限定するものではないが、ナノ粒子構造及び／又はナノ粒子構造とポリマーの組成不均一を減少する混合操作を含む。混合工程は、均質生成物の産出を生ずることが可能である一方、少し不均質な生成物は、本開示の範囲内である。
【０００９】
好適な混合処理の例は、限定するものではないが、特に、回分混合機、連続混合機、静止混合機、及び、スクリュー押出機（単または双バレル）を含む。驚くことに、本開示のナノ粒子構造は、著しい熱分解なく、単独にまたはポリマーと共に、溶融を受けることが可能である。
【００１０】
生成ナノ粒子構造は、ポリマー全体に分散されて、ナノ粒子構造及びナノ粒子構造のポリマーとの相互作用により与えられた、機械的及び表面特性の両方を、生成複合材料に付与する。１つの実施形態において、ナノ粒子構造は、ナノ粒子をポリマーの溶融液（すなわち、液体状態）中に混合することにより、分散可能である。
【００１１】
さらに、本開示の複合材料は、それが、実質的に、体液及び体組織に不溶であることが可能であり、体中またはその上に配置されるかまたは体液または体組織に接触するように設計及び構成される点で、さらに、特徴付けられることが可能である。理想的には、複合材料は、生体安定性、生体適合性であり、血液凝固、死組織、腫瘍形成、アレルギー反応、異物反応（拒絶反応）または炎症反応のような体においての反応を誘発せず；言及された目的に対して機能するために必要な強度、弾性、透過度、及び、柔軟性のような物理的特性を有し；清浄化、組み立て、及び滅菌可能であり；及び、体に移植されてとどまるかまたは体に接触している時間、実質的に、その物理的特性及び機能を維持するであろう。「生体安定性」材料は、体により分解されないものであり、ところが、「生体適合性」材料は、体により拒絶されないものである。
【００１２】
ここで使用されるように、「医療装置」は、その操作中に、血液または他の体液及び／又は体組織に接触する表面を有する装置として定義可能である。これは、例えば、血液酸素供給器、血液ポンプ、血液検知器、血液等を収容するために使用され、次に患者に戻される血液に接触する管のような、手術においての使用のための体外装置を含むことが可能である。これは、また、管移植片、栓塞かん、電気刺激リード線、心臓系での使用のための弁（例えば心臓弁）、整形装置、カテーテル、カテーテル軸部品、フィルター、案内線、分流器、検出器、膜、バルーン、細胞核果肉質用置換装置、蝸牛または中耳移植、眼内レンズ、そのような装置用被覆剤等のような移植可能な装置を含むことが可能である。
【００１３】
本開示のナノ粒子構造及び複合材料は、医療装置並びに非医療装置において使用可能である。論じられたように、それらは、医療装置において使用可能であり、生体適合材料として好適である。医療装置の例は、ここで、列挙された。非医療装置の例として、発泡体、絶縁体、被服、履物、塗料、被覆剤、接着剤、及び、建築材料、その他が挙げられる。
【００１４】
ここで使用されるように、「非共有結合」を形成することができる化学結合部分は、ファンデルワールス、静電、及び／又は水素結合力による非結合相互作用を、それにおいて許容する化学結合を形成することができる結合を含む。例えば、「非共有結合」を形成することができる化学結合部分は、限定するものではないが、ウレタン結合、アミド結合、エステル結合、及び、それらの組合せのような水素結合を形成可能なものを含む。
【００１５】
ここで使用されるように、用語「有機基」は、この開示の目的に対して、脂肪族基、環式基、または、脂肪族及び環式基の組合せ（例えば、アルカリール及びアラルキル基）として分類される炭化水素基を意味するために使用される。本開示の文脈において、この開示のポリマー混合先駆物質に好適な有機基は、ナノ粒子構造の形成を妨げないものである。
【００１６】
本開示の文脈において、用語「脂肪族基」とは、飽和または不飽和、線状または枝分れ炭化水素基をいう。この用語は、例えば、アルキル（例えば、「一価」基と考えられる−ＣＨ３）（または、−ＣＨ２−のような鎖内の場合に「二価」基と考えられるアルキレン）、アルケニル（または鎖の中の場合にアルケニレン）、及び、アルキニル（または鎖の中の場合にアルキニレン）基を包含するために、使用される。用語「アルキル基」とは、例えば、メチル、エチル、ｎ−プロピル、イソプロピル、ｔ−ブチル、アミル、ヘプチル、ドデシル、オクタデシル、２−エチルヘキシルなどを含む飽和線状（すなわち直鎖）、環式（すなわち脂環式）、または枝分れ一価炭化水素基をいう。用語「アルケニル基」とは、ビニル基のような、１以上のオレフィン性不飽和基（すなわち炭素−炭素二重結合）を有する不飽和、線状または枝分れ一価炭化水素基をいう。用語「アルキニル基」とは、１以上の炭素−炭素三重結合を有する不飽和、線状または枝分れ一価炭化水素基をいう。用語「環式基」とは、脂環式基、芳香族基、または、複素環式基として分類される閉環炭化水素基を意味する。用語「脂環式基」とは、脂肪族基の特性に類似した特性を有する環式炭化水素基をいう。用語「芳香族基」または「アリール基」とは、単核または多核芳香族炭化水素基をいう。これらの炭化水素基は、官能基の形態であることが可能であるヘテロ原子で置換可能である。用語「ヘテロ原子」とは、炭素以外の元素（例えば、フッ素、窒素、酸素、硫黄、塩素等）をいう。
【００１７】
この開示を通じて議論及び使用されるある術語を簡略にする手段として、用語「基」及び「部分」は、置換を許容する化学種または置換されることが可能である化学種と、そのように置換を許容しない化学種またはそのように置換されることが可能でない化学種とを区別するために使用される。したがって、用語「基」は、化学置換基を記述するために使用されるときに、記述された化学物質は、非置換基と、カルボニル基または他の常用の置換基と同様に、例えば、非ペルオキシＯ、Ｎ、Ｓ、Ｓｉ、またはＦ原子を鎖に有する非置換基とを含む。用語「部分」は、化合物、化学結合、または化学置換基を記述するために使用される所で、非置換化学物質のみが含まれることを意味する。例えば、慣用句「アルキル基」とは、メチル、エチル、プロピル、ｔ−ブチル、その他同種類のもののような純鎖状飽和炭化水素アルキル置換基だけでなく、また、さらに、ヒドロキシ、アルコキシ、アルキルスルホニル、ハロゲン基、シアノ、ニトロ、アミノ、カルボキシル等のような当該分野において知られた置換基を含むアルキル置換基を含むことを意味する。したがって、「アルキル基」は、エーテル基、ハロアルキル、ニトロアルキル、カルボキシアルキル、ヒドロキシアルキル、スルホアルキル等を含む。他方、慣用句「アルキル部分」は、メチル、エチル、プロピル、ｔ−ブチル、その他同種類のもののような純鎖状飽和炭化水素アルキル置換基のみの包含に限定される。
【００１８】
ここで使用されるように、「１つ（”a”, “an”）」「その（”the”）」、「１つ以上」、及び「少なくとも１つ」は、互換的に使用され、別段の定めがない限り、複数の指示物を含む。別段の定めがない限り、すべての科学及び技術用語は、それらが属する分野において通常使用されるものと同じ意味を有すると理解される。本発明の目的のために、追加の特定の用語が、終始、定義される。
【００１９】
本開示は、ポリマーの部分との相互作用のための非共有結合を形成可能である化学結合部分を有する少なくとも１つのシリコンアルコキシドを含むナノ粒子先駆物質構造の化合物に関する。これらの化合物は、式（化学式Ｉ）：
（Ｒ１Ｏ）ｗＳｉ（Ｒ２−Ａ−Ｒ）ｚ
を有する。式において、Ａは、ポリマーの部分と非共有結合を形成可能である化学結合部分である。各Ｒ、Ｒ１、及び、Ｒ２は、同一または異なる（すなわち、独立である）ことが可能であり、有機基である。そのような有機基の例としては、直鎖または枝分れアルキル基、直鎖または枝分れアルキレン基が挙げられ、各Ｒ、Ｒ１、及び、Ｒ２は、さらに、官能基においてのように、有機基の鎖またはそれらからの側鎖に存在することが可能であるヘテロ原子を含む。各ｗ及びｚは、独立に、１〜３であることが可能である。
を有する。
【００２０】
本開示は、また、例えば、ゾル−ゲル方法により、式（化学式II）：
Ｓｉ（ＯＲ３）４
の少なくとも１つのシリコンアルコキシドと、化学式Ｉのナノ粒子先駆物質構造から形成されたナノ粒子構造の化合物に関する。式において、Ｒ３は、有機基である。有機基の例は、Ｒ、Ｒ１、Ｒ２のそれぞれについて、ここで定義したものを含む。ナノ粒子構造は、その芯から伸長する有機基を有する珪素酸化物系重合体の芯を含み、芯の珪素酸化物系重合体は、ゾル−ゲル方法を用いて形成され、芯から伸長する有機基は、非共有結合を形成可能である化学結合部分を含む。
【００２１】
生成ナノ粒子構造は、式（化学式III ）：
［（Ｓｉ−Ｏ）ｎ−（Ｓｉ−Ｏ）ｍ］ｐ−（Ｒ２−Ａ−Ｒ）ｒ
の化合物を含む。式において、Ａは、ポリマーの部分と非共有結合を形成可能である化学結合部分である。各Ｒ及びＲ２は、ここで定義したように、独立に、有機基である。「ｎ」、「ｍ」、及び「ｐ」のそれぞれは、重合体範囲においての平均値であり、ｒはｎの値の少なくとも２５パーセント（２５％）である。珪素酸化物系重合体［（Ｓｉ−Ｏ）ｍ−（Ｓｉ−Ｏ）ｎ］ｐは、それから基（Ｒ２−Ａ−Ｒ）ｒが伸長するナノ粒子構造を形成する。
【００２２】
ここで使用されるように、数平均分子量を提供するｎ、ｍ、及びｐの値についての「重合体範囲」は、１，０００，０００以上の［（Ｓｉ−Ｏ）ｍ−（Ｓｉ−Ｏ）ｎ］ｐについて、それぞれ独立に、１〜１００，０００、１〜５０，０００、１〜１０，０００、１〜５０００、１〜２０００、１〜１０００、１〜５００、１〜２００、１〜１００、及び、１〜２０である。
【００２３】
ここで使用されるように、珪素酸化物系重合体の「芯」は、ナノメートル領域の寸法（例えば、１〜１０００ナノメーター）を有する化学式［（Ｓｉ−Ｏ）ｍ−（Ｓｉ−Ｏ）ｎ］ｐの珪素酸化物の架橋網状構造を含む。
【００２４】
１つの実施形態において、独立に、各Ｒは、さらに窒素、酸素、燐、硫黄、及び、ハロゲンのようなヘテロ原子を含む直鎖または枝分れアルキル基である。ヘテロ原子は、Ｒの主鎖にまたはそれからの側鎖に存在可能であり、ヘテロ原子は、官能基を形成可能である。そのようなヘテロ原子を含有する基（例えば、官能基）は、それらが保護されるかまたは保護されないかにかかわらず、例えば、アルコール、カルボニル、エーテル、アセトキシ、エステル、アルデヒド、アクリル酸エステル、アミン、アミド、イミン、イミド、及び、ニトリルを含む。１つの実施形態において、Ｒは、ヘテロ原子を含まない。追加的な実施形態において、各Ｒは、独立に、１８個以下の炭素原子を含む直鎖または枝分れアルキル基である。さらなる実施形態において、Ｒは、独立に、直鎖または枝分れ（Ｃ２〜Ｃ１８）アルキル基である。他の実施形態において、各Ｒは、独立に、直鎖または枝分れ（Ｃ２〜Ｃ８）アルキル基（例えば、エチル、ｎ−プロピル、イソプロピル、ブチル、ペンチル、ヘキシル、ヘプチル、または、オクチル）である。１つの例において、Ｒは、Ｃ４アルキル基である。
【００２５】
１つの実施形態において、独立に、各Ｒ１は、さらに窒素、酸素、燐、硫黄、及び、ハロゲンのようなヘテロ原子を含む直鎖または枝分れアルキル基である。ヘテロ原子は、Ｒ１の主鎖にまたはそれからの側鎖に存在可能であり、ヘテロ原子は、官能基を形成可能である。そのようなヘテロ原子を含有する基（例えば、官能基）は、それらが保護されるかまたは保護されないかにかかわらず、例えば、アルコール、カルボニル、エーテル、アセトキシ、エステル、アルデヒド、アクリル酸エステル、アミン、アミド、イミン、イミド、及び、ニトリルを含む。１つの実施形態において、Ｒ１は、ヘテロ原子を含まない。追加的な実施形態において、各Ｒ１は、独立に、１８個以下の炭素原子を含む直鎖または枝分れアルキル基である。さらなる実施形態において、Ｒ１は、独立に、直鎖または枝分れ（Ｃ２〜Ｃ８）アルキル基である。他の実施形態において、各Ｒ１は、独立に、直鎖または枝分れ（Ｃ２〜Ｃ４）アルキル基（例えば、エチル、ｎ−プロピル、イソプロピル、または、ブチル）である。１つの例において、Ｒ１は、Ｃ２アルキル基である。
【００２６】
１つの実施形態において、独立に、各Ｒ２は、さらに窒素、酸素、燐、硫黄、及び、ハロゲンのようなヘテロ原子を含む直鎖または枝分れアルキレン基である。ヘテロ原子は、Ｒ２の主鎖にまたはそれからの側鎖に存在可能であり、ヘテロ原子は、官能基を形成可能である。そのようなヘテロ原子を含有する基（例えば、官能基）は、それらが保護されるかまたは保護されないかにかかわらず、例えば、アルコール、カルボニル、エーテル、アセトキシ、エステル、アルデヒド、アクリル酸エステル、アミン、アミド、イミン、イミド、及び、ニトリルを含む。１つの実施形態において、Ｒ２は、ヘテロ原子を含まない。追加的な実施形態において、各Ｒ２は、独立に、１８個以下の炭素原子を含む直鎖または枝分れアルキレン基である。さらなる実施形態において、Ｒ２は、独立に、直鎖または枝分れ（Ｃ２〜Ｃ８）アルキレン基である。他の実施形態において、各Ｒ２は、独立に、直鎖または枝分れ（Ｃ２〜Ｃ４）アルキレン基（例えば、エチレン、ｎ−プロピレン、イソプロピレン、または、ブチレン）である。１つの例において、Ｒ１は、Ｃ３アルキレン基である。
【００２７】
１つの実施形態において、独立に、各Ｒ３は、さらに窒素、酸素、燐、硫黄、及び、ハロゲンのようなヘテロ原子を含む直鎖または枝分れアルキル基である。ヘテロ原子は、Ｒ３の主鎖にまたはそれからの側鎖に存在可能であり、ヘテロ原子は、官能基を形成可能である。そのようなヘテロ原子を含有する基（例えば、官能基）は、それらが保護されるかまたは保護されないかにかかわらず、例えば、アルコール、カルボニル、エーテル、アセトキシ、エステル、アルデヒド、アクリル酸エステル、アミン、アミド、イミン、イミド、及び、ニトリルを含む。１つの実施形態において、Ｒ３は、ヘテロ原子を含まない。追加的な実施形態において、各Ｒ３は、独立に、１８個以下の炭素原子を含む直鎖または枝分れアルキル基である。さらなる実施形態において、Ｒ３は、独立に、直鎖または枝分れ（Ｃ２〜Ｃ８）アルキル基である。他の実施形態において、各Ｒ３は、独立に、直鎖または枝分れ（Ｃ２〜Ｃ４）アルキル基（例えば、エチル、ｎ−プロピル、イソプロピル、または、ブチル）である。１つの例において、Ｒ３は、Ｃ２アルキル基である。
【００２８】
認識されるであろうように、Ｒ、Ｒ１、Ｒ３のそれぞれは、ここで論じられたようなアルキル基、またはアルキル部分のいずれかであることが可能であり、Ｒ２は、ここで論じられたようなアルキレン基、またはアルキレン部分のいずれかであることが可能である。さらに、ここでの式について、Ｒ、Ｒ１、Ｒ２、Ｒ３は、任意の一分子内で変更可能である。例えば、各Ｒ及びＲ２が各［（Ｓｉ−Ｏ）ｎ−（Ｓｉ−Ｏ）ｍ］ｐ−（Ｒ２−Ａ−Ｒ）ｒ基内で同一または異なることに加えて、Ｒ２−Ａ−Ｒ基は、任意の一分子内で同一または異なることが可能である。
【００２９】
ナノ粒子先駆物質構造、ナノ粒子構造、及び、ポリマーに分散されたナノ粒子構造を含む複合材料の調製方法が、また、提供される。式（化学式Ｉ）：（Ｒ１Ｏ）ｗＳｉ（Ｒ２−Ａ−Ｒ）ｚのナノ粒子先駆物質構造は、単独にまたは他の先駆物質化合物（例えば、最少１つのシリコンアルコキシド）と共に、ここで論じられたような、ナノ粒子構造を形成可能である。
【００３０】
あるナノ粒子先駆物質構造がここで記載されたが、本開示のナノ粒子構造を形成するために使用されるナノ粒子先駆物質構造は、ポリマーの部分と非共有結合を形成することができる化学結合部分を構成することが可能である化学基を有する広い種類のシリコンアルコキシドから形成されることが可能である。例えば、ナノ粒子先駆物質構造を調製する方法は、（１）非共有結合を形成することができる化学結合部分を構成することが可能である化学基を有するシリコンアルコキシドと（２）式（化学式Ｉ）：（Ｒ１Ｏ）ｗＳｉ（Ｒ２−Ａ−Ｒ）ｚのナノ粒子先駆物質構造を形成することが可能である反応試薬を混合することを含む。
【００３１】
用語「反応試薬」は、本開示の文脈において、ナノ粒子先駆物質構造を形成するために使用される組成物用溶媒または希釈剤として機能することが可能であり、また、非共有結合を形成することができる化学結合部分を形成するようにシリコンアルコキシドに共有結合することが可能なある機能化学基を含む化合物を意味するものとして理解されるべきである。
【００３２】
ナノ粒子先駆物質構造の例は、アミン含有シリコンアルコキシドと、Ｒ基、及び、非共有結合を形成することができる化学結合部分（化学式Ｉ中のＡ）としてのアミドを形成するための酸、塩化アシル、またはアミドのようなシリコンアルコキシドのアミン基と反応性の少なくとも１つの官能基を有する反応試薬とから調製可能である。代替的に、反応試薬は、シリコンアルコキシドのアミン基を無水物と反応させて化学結合部分Ａのためのイミドを生じさせる。
【００３３】
さらに、ナノ粒子先駆物質構造は、ヒドロキシルを含むシリコンアルコキシドと、Ｒ基、及び非共有結合を形成することができる化学結合部分（化学式Ｉ中のＡ）としてのエステルを形成するための酸または塩化アシルのようなシリコンアルコキシドのヒドロキシル基と反応性の少なくとも１つの官能基を有する反応試薬とから調製可能である。
【００３４】
ナノ粒子先駆物質構造は、また、イソシアネート含有シリコンアルコキシドと、化学式Ｉ中の化学結合部分Ａとしてのウレタン及び／又は尿素を形成するためのアルコール及び／又はアミンのようなイソシアネート基と反応性の少なくとも１つの官能基を有する反応試薬とから調製可能である。１つの例において、式（化学式Ｉ）：（Ｒ１Ｏ）ｗＳｉ（Ｒ２−Ａ−Ｒ）ｚ（式中、Ａはウレタン−及び／又は尿素である）のウレタン及び／又は尿素含有ナノ粒子先駆物質構造は、イソシアネート含有シリコンアルコキシドを用いて作成される。しかし、例えば、ポリエステル、ポリエーテル、及び、ポリカーボネートポリオールを含む種々のポリオール及び／又はポリアミンが使用可能であることは、理解されるべきである。さらに、ポリオール及びポリアミンは、脂肪族（脂環式を含む）または芳香族であることが可能であり、複素環式化合物またはそれらの組合せを含む。
【００３５】
化学式Ｉのウレタンまたは尿素を含むナノ粒子先駆物質構造の調製に好適なイソシアネート含有シリコンアルコキシド化合物は、典型的には、脂肪族モノイソシアネート、ジイソシアネート、及びトリイソシアネート、または、それらの組合せである。イソシアネート基に加えて、それらは、ビウレット、尿素、アロファン酸エステル、ウレチジンジオン（すなわちイソシアン酸エステル二量体）、及び、イソシアヌル酸エステル等のような、典型的には生体適合物質に使用される他の官能基を含むことが可能である。１つの例において、イソシアネート含有シリコンアルコキシドは、イソシアン酸３−（トリエトキシシリル）プロピル（シグマ−オールドリッチ（Sigma-Aldrich）、ミルウォーキー（Milwaukee）、ウィスコンシン州）であることが可能である。
【００３６】
好適なアルコールの例として、メタノール、エタノール、プロパノール、ブタノール、ペンタノール、及び、それらの混合物のような、無水アルコールが挙げられる。好適なアルコールは、概略１重量％未満、特に０．５重量％未満、または０．１重量％未満の水分を有する。他の成分と混和性である他の有機溶媒（または溶媒の混合物）も、使用可能である。
【００３７】
本開示は、さらに、ここで論じられたようなナノ粒子構造を形成する方法を提供する。化学式III ：［（Ｓｉ−Ｏ）ｎ−（Ｓｉ−Ｏ）ｍ］ｐ−（Ｒ２−Ａ−Ｒ）ｒのナノ粒子構造は、ポリマーの部分と非共有結合を形成することができる化学結合部分（例えば、「Ａ」）を含む有機基（例えば、−（Ｒ２−Ａ−Ｒ）ｒ）がその芯から伸長する珪素酸化物系重合体（例えば、［（Ｓｉ−Ｏ）ｎ−（Ｓｉ−Ｏ）ｍ］ｐ）の芯を含む。１つの実施形態において、ナノ粒子構造は、ここで論じられたように、例えば、ゾル−ゲル方法により、化学式II：Ｓｉ（ＯＲ３）４の少なくとも１つのシリコンアルコキシドと、化学式Ｉ：（Ｒ１Ｏ）ｗＳｉ（Ｒ２−Ａ−Ｒ）ｚのナノ粒子先駆物質構造から形成可能である。
【００３８】
あるナノ粒子構造がここで記載されたが、本開示のナノ粒子構造は、広い種類の、化学式Ｉのシリコンアルコキシドと化学式IIのナノ粒子先駆物質構造から形成可能である。例えば、ナノ粒子構造を調製する方法は、（１）化学式Ｉのナノ粒子先駆物質構造を（２）化学式IIの少なくとも１つのシリコンアルコキシドと混合して、微小粒子構造が反応混合物中に形成することを許容する反応混合物を形成することを含む。
【００３９】
１つの実施形態において、ナノ粒子構造は、ゾル−ゲル工程により、形成可能である。驚くことに、ゾル−ゲル誘導ナノ粒子構造がすぐれた特性を生体適合物質に使用される複合材料に与えることがわかった。さらに、驚くことに、ゾル−ゲル誘導ナノ粒子構造が、従来可能であるより高い濃度でポリマーに均質混合されることが可能であることがわかった。
【００４０】
ゾル−ゲル工程は、概略、例えば、ブリンカー（Brinker）他著、「ゾル−ゲル科学：ゾル−ゲル加工の物理及び化学（"Sol-Gel Science: The Physics and Chemistry of Sol-Gel Processing”）」、アカデミック・プレス（Academic Press）、1990年、に記載されている。ここで使用されるように、「ゾル−ゲル」とは、先駆物質の少なくとも１つは、水性または有機分散液、ゾル、または溶液である工程を含むナノ粒子構造を合成する方法の任意の１つをいう。
【００４１】
本開示についてのゾル−ゲル誘導ナノ粒子構造を調製する方法は、（１）化学式Ｉ：（Ｒ１Ｏ）ｗＳｉ（Ｒ２−Ａ−Ｒ）ｚのナノ粒子構造の水性または有機分散液またはゾルを、（２）化学式II：Ｓｉ（ＯＲ３）４の所望の少なくとも１つのシリコンアルコキシドの水性または有機分散液、ゾル、または溶液と混合することを含む。
【００４２】
化学式Ｉ（Ｒ１Ｏ）ｗＳｉ（Ｒ２−Ａ−Ｒ）ｚの好適な化合物の例として、イソシアン酸３−（トリエトキシシリル）プロピルなどが挙げられる。化学式II：Ｓｉ（ＯＲ３）４の好適なシリコンアルコキシドの例として、テトラエトキシシラン（ＴＥＯＳ）などが挙げられる。
【００４３】
ナノ粒子構造は、次に、それだけで塊状物質としてまたは１以上の添加剤と共に、使用可能である。ナノ粒子構造は、また、被膜を形成するために使用可能である。例えば、溶媒中のナノ粒子構造は、直接、塗膜として表面に塗布され、溶媒蒸発時に、ナノ粒子構造の被膜が形成される。さらに、ナノ粒子構造は、追加の加工手法を受けて、例えば、繊維に紡糸し、ナノ粒子構造の粒子を沈殿させ、及び／又は、ナノ粒子構造のゲルを形成することが可能である。さらに、ナノ粒子構造は、適当なポリマーと組み合わされて、本開示の複合材料を形成することが可能である。化学式II及び／又は化学式Ｉの種々のシリコンアルコキシドの混合物も、予想されている。
【００４４】
１つの実施形態において、ナノ粒子構造は、実質的に凝集されず、これらのナノ粒子構造も、有機及び無機物質から作成された組合せナノ粒子構造と同様に、予想されている。
【００４５】
広い種類のポリマーが、複合材料を形成することにおいて、本開示で使用可能である。本開示の複合材料においての使用に好適なポリマーは、生物環境においての使用に好適にする十分な強度、加水分解安定度、及び無毒性を有するものを含むことが可能である。その中にナノ粒子構造が分散可能である本開示のポリマーは、共重合体、ランダム、交互、ブロック、スターブロック、セグメント共重合体（すなわち、重合体鎖にさまざまの硬質または軟質の領域あるいはセグメントの両方を含む）、または、それらの組合せ（例えば、分子のある部分は交互になり、ある部分はランダムである。）であることが可能である。さらに、本開示のポリマーは、線状、枝分れ、または架橋していることが可能である。
【００４６】
本開示による複合材料を形成するために好適なポリマーは、さらに、限定するものではないが、非共有結合を形成する能力を有する化学結合部分を含む。そのようなポリマーの例として、化学結合部分についてウレタン結合、エステル結合、アミド結合、イミド結合、尿素結合、炭酸結合、スルホン結合、エーテル結合、及び／又はホスホン酸結合を有するもの、または、それらの組合せが挙げられる。そのようなポリマーの例として、特に、ポリアミド（ナイロン）、ポリウレタン、ポリ尿素、ポリウレタン−尿素、及び、ポリエステルが挙げられる。
【００４７】
さらに、本発明による複合材料を形成するために好適なポリマーは、硬質及び軟質セグメントの両方を含むことが可能である。ここで使用されるように、「硬質」セグメントは、使用温度において結晶質（すなわち、規則領域を有する）であるかまたは非晶質で使用温度を越えるガラス転移温度を有する（すなわち、ガラス状）かのいずれかであるものであり、「軟質」セグメントは、非晶質で使用温度未満のガラス転移温度を有する（すなわち、ゴム状の）ものである。典型的には、硬質セグメントは、相当な強度及びより高いモジュラスをポリマーに付加する。同様に、軟質セグメントは、柔軟性及びより低いモジュラスを付加するが、それが、特に、例えば、歪結晶化を受ける場合には、強度を付加することが可能である。ポリマーは、硬質及び剛性であるから軟質及び柔軟性であるまで変化可能である。１つの例において、ポリマーは、エラストマーである。「エラストマー」は、原長の近似的に２倍まで伸張され、解除時に近似的に原長に収縮することが可能であるポリマーである。
【００４８】
好適なポリマーは、論じられたナノ粒子構造との混合及び／又は溶融加工に好適な粘度及び分子量を有することが可能である。ここで記載されたポリマーに加えて、この開示の複合材料は、また、種々の添加剤を含むことが可能である。これらは、酸化防止剤、着色剤、加工潤滑剤、安定剤、画像強調剤、充填剤などを含むことが可能である。本開示は、また、ポリマー及びそのようなポリマーを形成するために使用される化合物、及び、そのようなポリマーから形成され、医療装置において使用可能である生体適合物質を提供する。
【００４９】
追加の添加剤は、限定するものではないが、金属アルコキシドＭ（ＯＲ２）ｎ（式中、ｎの値は金属Ｍの酸化状態に依存する。）を含むことが可能である。１つの実施形態において、金属アルコキシドは、ゾル−ゲル工程より前に、ナノ粒子先駆物質構造及び／又はポリマーの混合物に、均質混合される。１つの実施形態において、Ｍは、２、４、５、８、９、１３、１４、及び１５族からなる金属の群から選択可能である。例えば、Ｍは、Ｓｉ、Ｆｅ、Ｔｉ、Ｚｒ、Ｉｒ、Ｒｕ、Ｂｉ、Ｂａ、Ａｌ、Ｔａ、及び、Ｓｒからなる金属の群から選択可能である。代替的な実施形態において、Ｍの例は、非金属元素Ｃ及び多面角オリゴマーシルセスキオキサン（ＰＯＳＳ）を含むことが可能である。金属アルコキシドのような添加剤の追加は、次に、ゾル−ゲル工程において生成ナノ粒子構造及び／又は複合材料の性質を改質するために使用可能である。
【００５０】
この開示の複合材料は、ポリマーの基材に分散された本開示のナノ粒子構造（例えば、化学式III ）を含む。ナノ粒子構造をポリマーに分散することは、ここで論じられたように、ナノ粒子構造をポリマーに混合して均質な混合物を形成することを含む。１つの実施形態において、ナノ粒子構造をポリマーに混合する方法は、ナノ粒子構造をポリマーに分配し、均質混合し、配合する混合処理を含むことが可能である。良好なポリマー基材への均質混合のために、ナノ粒子構造が、論じられたように、非共有結合を形成可能である化学結合部分を含むことが有利である。非共有結合を形成可能である化学結合部分を有するナノ粒子構造の使用は、基材中でポリマーとの非共有結合が達成されることを可能にすることができる。そのような非共有結合は、珪素酸化物系重合体がポリマー基材から分離することなく、均質混合されることを許容することが可能である。この混和性は、ここで提供されるような、ナノ粒子構造及びポリマーの化学結合部分の非共有結合相互作用がなく、別な方法では、可能でないであろう。
【００５１】
代替的な実施形態において、化学式III のナノ粒子構造は、反応混合物中に存在するポリマーとその場で、ここで論じられたように、化学式Ｉ及びIIの化合物から形成可能である。例えば、ポリマーは、反応試薬（例えば、アルコール）と組み合わされて、還流条件の下で溶解されることが可能である。ここで使用されるように、「溶解」は、固体の完全な溶解性を必要としないが、処理のために反応試薬に溶解された十分な量の固体が存在する限り、ある溶解されない固体を許容することが可能である。非共有結合を形成することができる化学結合部分を形成可能である化学基を有するシリコンアルコキシドは、次に、還流下に反応混合物に加えられてポリマー混合物中で化学式Ｉ：（Ｒ１Ｏ）ｗＳｉ（Ｒ２−Ａ−Ｒ）ｚのナノ粒子先駆物質構造を形成することが可能である。化学式IIの１つ以上のシリコンアルコキシドは、次に、ここで論じられたように、例えば、ゾル−ゲル方法により、その場で、ナノ粒子構造に加えられることが可能である。
【００５２】
また、ナノ粒子先駆物質構造、ナノ粒子、及び、ポリマー中にナノ粒子構造を含む複合材料を調製する方法が、提供される。典型的な反応において、ここで記載されたように、化学式Ｉの化合物と、化学式IIの少なくとも１つのシリコンアルコキシド化合物とは、架橋工程において組み合わされて化学式III のナノ粒子構造を形成する。そのような架橋工程の例は、ゾル−ゲル方法を含む。
【００５３】
３つの反応が、一般的に、ゾル−ゲル方法：加水分解、アルコール縮合、及び、水縮合を記述するために使用される。ゾル−ゲル方法により形成された化学式III のナノ粒子構造の特徴及び特性は、ｐＨ、反応の温度及び時間、試薬濃度、触媒性質及び濃度、熟成温度及び時間、並びに、乾燥のような、加水分解及び縮合反応の速度に影響を及ぼす多数の因子に関係する可能性がある。これらの因子を制御することは、化学式III のゾル−ゲル誘導ナノ粒子構造の構造及び特性が所望に変更されることを許容する。
【００５４】
ゾル−ゲル方法による本開示のナノ粒子構造を調製する方法は、（１）化学式Ｉの化合物及び化学式IIの少なくとも１つのシリコンアルコキシドの混合物と、（２）少なくとも１つのアルコール及び用意された触媒を含む試薬の水または有機分散液とを、ゾル−ゲル反応が起こる条件の下で組み合わせることを含む。
【００５５】
好適な触媒の例として、塩酸（ＨＣｌ）、アンモニア、酢酸、水酸化カリウム（ＫＯＨ）、チタンアルコキシド、バナジウムアルコキシド、アミン、ＫＦ、及びＨＦのような鉱酸が挙げられる。さらに、加水分解反応の速度及び程度が、酸または塩基触媒の強さ及び濃度により、最も影響されることが観測された。１つの実施形態において、酸または塩基の濃度は、０．０１Ｍ〜７Ｍであることが可能である。さらに、ナノ粒子構造の性質は、酸または塩基触媒の選択により影響される可能性があり、酸触媒条件の下で、ナノ粒子構造は、初めに、からみ合ってナノ粒子構造を形成する線状またはランダムに枝分れしたポリマーを生ずる。他方、塩基触媒条件の下で得られたナノ粒子構造は、ゲル化より前に浸透しない、従って離散クラスターとして動作するより高度に枝分れしたクラスターを生ずることが可能である。
【００５６】
好適なアルコールの例として、メタノール、エタノール、プロパノール、ブタノール、ペンタノール、及び、それらの組合せのような無水アルコールが挙げられる。好適なアルコールは、概略１重量％未満、特に概略０．５重量％未満、または概略０．１重量％未満の水分を有する。他の成分と混和性である他の有機溶媒（または溶媒の混合物）も、使用可能である。
【００５７】
本開示によれば、ゾル−ゲル反応が、試薬を用いて、液相及び／又は気相のいずれかにおいて、起こることが可能である。ゾル−ゲル反応についての典型的な反応条件は、２０℃〜１００℃の温度範囲において、発現可能である。他の温度範囲も、可能である。
【００５８】
そのような方法は、単に例示的である。本開示は、化学式III の化合物または化学式III の化合物から得られた複合材料を製造するここで記載された方法によって、限定されない。
【００５９】
本発明は、種々の特定の及び望ましい実施形態を参照して説明された。しかし、本発明の基本主題について、詳細な説明に示されたものを越えて、本発明の精神及び範囲内である多くの拡張、変形、及び改良が存在することが理解される。
【００６０】
ここで挙げられた特許、特許文献、及び刊行物は、それぞれが個別的に組み込まれているかのように、引用により、全体として、組み込まれる。この開示の種々の改良及び変更は、この開示の範囲及び精神から逸脱することなく、当業者に明らかになるであろう。この開示は、ここで示された実例となる実施形態により不適当に限定されると解釈されないこと、そのような実施形態が、例のためにのみ表され、本開示の範囲が以下のここで示される特許請求の範囲によってのみ限定されると解釈されることが、理解されるべきである。
【手続補正書】
【提出日】平成21年1月21日(2009.1.21)
【手続補正１】
【補正対象書類名】特許請求の範囲
【補正対象項目名】請求項１７
【補正方法】変更
【補正の内容】
【請求項１７】
式ＲＯＨ（式中、Ｒは有機基である。）の少なくとも１つのアルコールを用意し、
非共有結合基を有するポリマーを該少なくとも１つのアルコールに溶解し、
式（Ｒ１Ｏ）ｗＳｉ（Ｒ２−Ｎ＝Ｃ＝Ｏ）ｚ（式中、Ｒ１、Ｒ２は、それぞれ、独立に有機基であり、ｗ及びｚは、それぞれ、独立に１〜３である。）の少なくとも１つの珪素含有化合物を用意し、
該少なくとも１つの珪素含有化合物を該少なくとも１つのアルコールと反応させて、式（Ｒ１Ｏ）ｗＳｉ（Ｒ２−（ＮＨ）−（Ｃ＝Ｏ）−Ｏ−Ｒ）ｚのナノ粒子先駆物質構造を形成し、
式Ｓｉ（ＯＲ３）４（式中、Ｒ３は、有機基である。）の少なくとも１つのシリコンアルコキシドを用意し、
式Ｓｉ（ＯＲ３）４の少なくとも１つのシリコンアルコキシドを式（Ｒ１Ｏ）ｗＳｉ（Ｒ２−Ａ−Ｒ）ｚのナノ粒子先駆物質構造と反応させて、架橋珪素酸化物の芯を有し、その芯に基（Ｒ２−Ａ−Ｒ）ｚが共有結合しているナノ粒子構造（ただし、Ａは、該ポリマーの該非共有結合基と非共有結合することが可能な部分である。）を形成して、該ナノ粒子構造を該ポリマーに分散することを含む、複合材料を形成する方法。
【手続補正２】
【補正対象書類名】明細書
【補正対象項目名】００３７
【補正方法】変更
【補正の内容】
【００３７】
本開示は、さらに、ここで論じられたようなナノ粒子構造を形成する方法を提供する。化学式III ：［（Ｓｉ−Ｏ）ｎ−（Ｓｉ−Ｏ）ｍ］ｐ−（Ｒ２−Ａ−Ｒ）ｒのナノ粒子構造は、ポリマーの部分と非共有結合を形成することができる化学結合部分（例えば、「Ａ」）を含む有機基（例えば、−（Ｒ２−Ａ−Ｒ）ｒ）がその芯から伸長する珪素酸化物系重合体（例えば、［（Ｓｉ−Ｏ）ｎ−（Ｓｉ−Ｏ）ｍ］ｐ）の芯を含む。１つの実施形態において、ナノ粒子構造は、ここで論じられたように、例えば、ゾル−ゲル方法により、化学式II：Ｓｉ（ＯＲ３）４の少なくとも１つのシリコンアルコキシドと、化学式Ｉ：（Ｒ１Ｏ）ｗＳｉ（Ｒ２−Ａ−Ｒ）ｚのナノ粒子先駆物質構造から形成可能である。
【国際調査報告】
2009521565.tif 000002
2009521565.tif 000003
2009521565.tif 000004